FR 3026937 A1 20160415 FR 1459765 A 20141010 1 BLOC DE SYNTHÈSE DESTINÉ À COMBLER UN DEFAUT OSSEUX ET SON PROCÉDÉ DE FABRICATION La présente invention concerne un bloc de 5 synthèse destiné à combler un défaut osseux à la surface d'un os, ainsi qu'un procédé de fabrication de ce bloc de synthèse. En particulier, le défaut osseux traité conformément à l'invention est un défaut osseux 10 apparaissant dans l'os d'une mandibule ou d'un maxillaire. Toutefois, l'invention n'est pas limitée à de tels défauts osseux. Le volume osseux des maxillaires est une donnée essentielle à la mise en place d'implants, à savoir de 15 racines artificielles pour le remplacement de dents absentes. Actuellement quand le volume osseux est insuffisant, il est possible : pour des volumes faibles, d'utiliser des produits de 20 comblement sous forme de granules ou de pâte d'origine synthétique (phosphate tricalcique bêta, hydroxyapatite), humaine ou animale (bovine, porcine, équine) : une telle application constitue la Régénération Osseuse Guidée (ROG) ; 25 - pour des volumes importants, il est nécessaire de faire des greffes d'apposition avec des blocs d'origine humaine (os de banque), animale ou synthétique, ou avec des blocs d'os du patient opéré, autogreffé par prélèvement symphysaire, ramique ou pariétal. 30 Ces techniques connues présentent des difficultés car les blocs précités posent des problèmes de forme et de quantité. En effet, ils sont de taille standard et nécessitent donc d'être retaillés en peropératoire (pendant 3026937 2 l'opération) pour les adapter le mieux possible au défaut osseux. Il en découle : des problèmes de stabilité car les blocs et le défaut osseux ne sont jamais parfaitement jointifs ; des risques de fracture par bascule du bloc au moment de l'ostéosynthèse (fixation par vis) ; des problèmes d'ostéointégration (colonisation du bloc par des cellules osseuses et formation de néovaisseaux) et donc un rejet du bloc ; des problèmes de bordures trop tranchantes avec un risque de lésion des tissus mous (tissus de recouvrement, gencive, épithélium, conjonctif) donc une mauvaise cicatrisation tissulaire pourtant indispensable ; les sutures des tissus mous doivent permettre une étanchéité complète et sans tension pour espérer avoir une ostéointégration du bloc ; pour les autogreffes s'ajoute le problème d'un deuxième site opératoire avec les suites qui en découlent (prélèvement au ramus, à la symphyse mentonnière ou en anesthésie générale à l'os pariétal ou à la hanche) ; pour les autogreffes se pose également le problème de la quantité qu'il est possible de prélever. La présente invention a pour but de remédier à 25 ces inconvénients. A cet effet, selon l'invention, il est proposé de réaliser par la technique par procédés additifs pouvant aussi être appelée stéréolithographie ou impression 3D - des blocs de synthèse en matériau céramique 30 parfaitement adaptés aux défauts osseux des patients, ceci permettant de répondre aux différentes difficultés rencontrées avec les techniques actuelles. 3026937 3 En effet, étant réalisé par impression 3D (stéréolithographie) à partir des données scanner du patient (fichiers STL), le bloc est parfaitement adapté au défaut : 5 on supprime les états de retouche peropératoire, difficiles et non sans risque pour le bloc ; on supprime le problème d'adaptation du bloc au défaut osseux ; - on obtient un joint de meilleure qualité, donc un 10 contact étroit entre le bloc et les cellules osseuses sanguines ; - on réalise le corps du bloc avec une « porosité » suffisante permettant une colonisation des cellules osseuses et une néovascularisation (fabrication de 15 nouveaux vaisseaux sanguins) ; on place des puits à des endroits précis pour le passage d'une de plusieurs vis de stabilisation (ostéosynthèse) ; il faut notamment un renforcement du bloc au niveau de l'appui des têtes de vis et du 20 chanfrein et le diamètre de ces trous est adapté au diamètre des vis pour éviter de créer une tension et des fractures du bloc au moment du serrage de celle-ci ; la composition du bloc en matériau céramique est indispensable pour avoir une résorption totale partielle programmée du bloc et son remplacement total ou partiel par l'os du patient néoformé ; en effet l'opérateur doit réintervenir sur le site opéré après la fin de cicatrisation osseuse complète pour venir mettre en place le ou les implants pour lequel l'augmentation du volume osseux de la mandibule ou du maxillaire était nécessaire ; 3026937 4 - les problèmes rencontrés avec les autogreffes (deuxième site opératoire et quantité prélevée) sont évidemment totalement écartés. La présente invention a donc d'abord pour objet 5 un bloc de synthèse destiné à combler un défaut osseux en surface d'un os, caractérisé par le fait qu'il est constitué par une pièce en matériau céramique qui présente une forme lui permettant de venir remplir le défaut osseux et qui est apte à être stabilisée une fois mise en place 10 dans ledit défaut osseux, un réseau tridimensionnel de canaux communiquant entre eux étant formé au moins en partie dans ladite pièce pour laisser passer les fluides et cellules permettant une revascularisation en vue de la croissance cellulaire une fois ladite pièce en place dans 15 le défaut osseux, lesdits canaux débouchant sur chaque surface du défaut osseux en contact avec ladite pièce une fois mise en place dans le défaut osseux. Le matériau céramique est avantageusement un matériau céramique au moins en partie résorbable. 20 Le matériau céramique est notamment choisi parmi le phosphate tricalcique bêta (R-TCP), l'hydroxyapatite et leurs mélanges en toutes proportions, étant en particulier composé, pour 100% en poids, de 40 à 100 % en poids d'hydroxyapatite et de 60 à 0 % en poids de 13-TCP. Un 25 mélange courant consiste en 60% en poids d'hydroxyapatite et 40% en poids de 13-TCP. Le 13-TCP est résorbable alors que l'hydroxyapatite ne l'est pas. Le réseau tridimensionnel de canaux peut être de n'importe quelle forme dans la mesure où il permet la 30 revascularisation par la pénétration des fluides et cellules nécessaires à cette revascularisation ; on peut citer en particulier les réseaux à mailles cubiques, les 3026937 5 canaux s'étendant alors selon chacune des arêtes du réseau à mailles cubiques. La pièce en céramique peut porter extérieurement au moins un oeillet de stabilisation destiné à venir 5 s'appliquer contre la surface de l'os à restaurer, extérieurement audit défaut osseux, ledit oeillet de stabilisation ne comportant pas de canaux de revascularisation et étant percé d'au moins un trou pour le passage d'au moins une vis de stabilisation, et/ou ladite 10 pièce en céramique peut être percée d'au moins un trou traversant, allant de la surface destinée à venir en contact avec l'os délimitant ledit défaut osseux à la surface libre si l'on considère la position de la pièce en place dans le défaut osseux, en vue du passage d'au moins 15 une vis de stabilisation, ladite pièce ne comportant pas de canaux de revascularisation dans les régions entourant ledit trou au moins dans la partie voisine de ladite surface libre. Avantageusement, la pièce ne comporte pas de 20 canaux de revascularisation dans la région de sa surface libre si l'on considère sa position en place dans le défaut osseux. Les canaux formant le système de revascularisation peuvent être de toute section, par 25 exemple circulaire, carrée, triangulaire, en losange, avec des formes présentant le plus grand nombre d'angles (en forme de croix par exemple). En particulier, les canaux formant le système de revascularisation peuvent avoir une section carrée dont le côté est de 250 à 600 pm avec une 30 tolérance de 200 pm. Les canaux formant le système de revascularisation ont avantageusement une section supérieure dans la région de la pièce destinée à être en 3026937 6 contact avec l'os délimitant le défaut osseux, étant notamment des canaux de section carrée de 400 à 600 pm de côté avec une tolérance de 200 pm, les canaux de coeur de la pièce étant des canaux de section carrée de côté plus 5 petit ; en variante, la densité des canaux formant le système de revascularisation peut être supérieure dans la ou les régions de la pièce destinées à être en contact avec le défaut osseux. Le matériau céramique composant la pièce a 10 notamment une microporosité intergranulaire, mesurée par porosimétrie au mercure, de 5 à 30 % en volume, les micropores ayant une dimension de 0,1 à 10 pm. Cette microporosité est propre au matériau céramique fabriqué. Il est intéressant que : 15 - le coeur de la pièce ait une structure se rapprochant au maximum de l'os trabéculaire « poreux » et tendre ; - la périphérie externe de la pièce (considérée dans sa position mise en place dans le défaut osseux) ait une structure se rapprochant au maximum des caractéristiques 20 de l'os cortical : dense et rigide ; et - la partie de la pièce destinée à venir au contact de l'os du patient soit très « poreuse » pour permettre une revascularisation la plus rapide possible. On décrit ci-dessus par « poreux » ou « poreuse » 25 la présence du réseau de canaux tel qu'il a été défini ci-dessus. En effet la périphérie externe de la pièce a la même structure que le reste de la pièce, avec la microporosité inhérente au procédé de fabrication. La présente invention a également pour objet un 30 procédé de fabrication d'un bloc de synthèse tel que défini ci-dessus, caractérisé par le fait qu'il comporte les étapes suivantes : 3026937 7 on fait l'acquisition d'une image tridimensionnelle de l'os d'un patient présentant le défaut osseux que l'on veut combler ; on construit, par conception assistée par ordinateur, un 5 modèle informatique du bloc de synthèse dont la forme correspond au défaut osseux, qui comporte les canaux de revascularisation et dont les dimensions sont légèrement plus grandes que ledit défaut osseux pour tenir compte du retrait de la céramique au cours de la fabrication du 10 bloc de synthèse ; on modifie ce modèle informatique de bloc de synthèse, par conception assistée par ordinateur, pour que puisse être assurée la stabilisation dudit bloc de synthèse dans ledit défaut osseux ; et 15 on fabrique le bloc de synthèse recherché par stéréolithographie ou impression 3D. Le procédé de fabrication de la pièce en matière céramique telle que définie ci-dessus comprend généralement les étapes consistant à : 20 - former, sur un support rigide ou sur une pièce en cours de fabrication, une première couche d'une composition photodurcissable comprenant au moins une matière céramique et un monomère photodurcissable ; - faire durcir la première couche de la composition 25 photodurcissable, par irradiation selon le motif défini pour ladite couche, formant un premier étage; - former, sur le premier étage, une seconde couche de la composition photodurcissable ; - faire durcir la seconde couche de la composition 30 photodurcissable, par irradiation selon le motif défini pour ladite couche, formant un deuxième étage ; - optionnellement répéter lesdites étapes pour obtenir une pièce à l'état cru ; 3026937 8 nettoyer la pièce à l'état cru pour enlever la composition non durcie ; optionnellement délianter la pièce à l'état cru nettoyée; 5 - fritter la pièce à l'état cru nettoyée et optionnellement déliantée, pour obtenir la pièce finie. Dans un mode de réalisation particulier du procédé, on fabrique la pièce par stéréolithographie en voie liquide, la composition photodurcissable étant liquide 10 et le support rigide étant une plate-forme immergée dans un bain de composition photodurcissable, et l'on forme chacune des couches de la composition photodurcissable par abaissement de la plateforme dans le bain de composition photodurcissable de telle sorte que l'étage supérieur de la 15 pièce en cours de fabrication soit abaissé sous la surface libre de la composition photodurcissable, et l'on fait durcir chacune des couches de composition photodurcissable par balayage laser de ladite surface libre selon le motif défini pour ladite couche. 20 Dans un autre mode de réalisation particulier du procédé, on fabrique la structure poreuse par stéréolithographie en voie pâteuse, la composition photodurcissable étant pâteuse et on apporte la composition photodurcissable sur l'étage supérieur de la pièce en cours 25 de fabrication et on étale la composition photodurcissable pour former chacune des couches de composition photodurcissable, et l'on fait durcir chacune des couches de composition photodurcissable par balayage laser de ladite couche selon le motif défini pour ladite couche. 30 La présente invention a aussi pour objet l'utilisation d'un bloc de synthèse tel que défini ci-dessus ou fabriqué par le procédé tel que défini ci-dessus 3026937 9 comme bloc de synthèse destiné à combler un défaut osseux d'une mandibule ou d'un maxillaire. Pour mieux illustrer l'objet de la présente invention, on va en décrire ci-après, à titre indicatif et 5 non limitatif, plusieurs modes de réalisation avec référence au dessin annexé. Sur ce dessin : - la Figure 1 est une vue schématique en perspective de la 10 mandibule saine d'un homme adulte ; - la Figure 2 est une vue du corps de la mandibule de la Figure 1 comportant un défaut osseux ; 15 - la Figure 3 est une vue schématique de profil d'un bloc destiné à combler ce défaut osseux, bloc conforme à un premier mode de réalisation de l'invention ; - la Figure 4 est une vue schématique de dessus du bloc de 20 la Figure 3 ; - la Figure 5 est une vue correspondant à la Figure 2 après mise en place et stabilisation du bloc de synthèse selon le premier mode de réalisation de l'invention ; 25 - la Figure 6 est une vue correspondant à la Figure 5 après résorption du matériau du bloc de synthèse et remplacement par l'os du patient et mise en place de racines artificielles ; 30 - les Figures 7 à 10 sont des vues frontales d'un maxillaire respectivement l'état sain ; après perte du bloc incisif ; après mise en place d'un bloc de synthèse selon le premier mode de réalisation de la présente 3026937 10 invention ; et après cicatrisation osseuse complète et mise en place des implants dentaires ; - les Figures 11 et 12 sont des vues correspondant aux 5 Figures respectivement 3 et 4, montrant un bloc de synthèse réalisé conformément à un second mode de réalisation de la présente invention, les vis de fixation utilisées avec ce second mode de réalisation ayant été représentées sur ces Figures 11 et 12 ; 10 - la Figure 13 est une vue en coupe transversale du bloc de synthèse sur le premier ou second mode de réalisation en vue d'en décrire une structure possible ; 15 - la Figure 14 est une vue de dessus d'une partie de mandibule comportant un défaut osseux comblé par un bloc de synthèse conforme au second mode de réalisation de l'invention ; et 20 - la Figure 15 représente, à plus grande échelle, une vue en coupe longitudinale du bloc de synthèse de la Figure 14, en vue d'en décrire la structure. Sur les vues schématiques anatomiques des 25 dessins, pour des raisons de clarté, on a fait abstraction des tissus mous : gencive, muscles, joues, etc._ et du système vasculaire, seuls les tissus durs : os et dents apparaissant. Si l'on se réfère à la Figure 1, on peut voir que 30 l'on a représenté la mandibule 1 d'un homme adulte, avec son corps 2 et ses deux branches 3. Le corps 2 porte les dents 4 de l'arcade dentaire inférieure, celles-ci étant enfoncées dans les alvéoles creusées dans le bord alvéolaire spongieux du corps de mandibule. Sur le dessin, 3026937 11 les dents n'ont pas été représentées de manière exacte, l'objectif de l'invention étant de présenter un bloc de synthèse destiné à combler un défaut osseux et sa mise en place dans celui-ci. Les dents concernées ici ont été 5 numérotées par leur position par rapport au milieu de la mandibule, à savoir : 5 : deuxième prémolaire ; 6 : première molaire ; 7 : deuxième molaire ; 8 : troisième molaire ou dent de sagesse Sur la Figure 2, on a représenté le corps de 10 mandibule après perte des dents 6, 7 et 8, et de l'os alvéolaire associé. Le défaut osseux 10 qui s'est ainsi formé présente la forme d'une auge qui s'étend d'une paroi latérale à l'autre du corps de mandibule. 15 La pièce en matière céramique 11 destinée à venir combler ce défaut 10 est représentée sur les Figures 3 et 4. Elle comporte un corps 12 qui présente une forme lui permettant d'épouser parfaitement le défaut 10, et qui 20 porte extérieurement trois oeillets 13 dans l'exemple représenté, à savoir deux oeillets d'un côté et un de l'autre. Les oeillets 13 sont destinés à venir s'appliquer contre les parois latérales respectives de la mandibule 25 comme on peut le voir sur la Figure 5. Ils comportent chacun un trou 14 pour le passage d'une vis d'ostéosynthèse permettant de stabiliser la pièce 11 une fois en place dans le défaut 10. L'axe des trous 14 est orienté pour obtenir l'orientation voulue des vis d'ostéosynthèse en vue d'un 30 accrochage des oeillets 13 pour une stabilisation parfaite de la pièce 11. De même, les oeillets 13 sont positionnés sur le corps 12 de la pièce 11 pour assurer une telle stabilisation. 3026937 12 Sur la Figure 6, on a représenté la mandibule 1 après résorption du matériau céramique de la pièce 11 et remplacement par l'os du patient. Après cicatrisation, la mise en place d'implants dentaires 15 est rendue possible. 5 La structure de la pièce 11 sera décrite ci-après avec référence à la Figure 13. Les Figures 7 à 10 correspondent aux vues respectivement 1, 2, 5 et 6 pour un maxillaire 16 : la Figure 7 représente une vue frontale du maxillaire 16 10 portant les dents 17 de l'arcade dentaire supérieure ; la Figure 8 représente la vue frontale correspondante avec perte des quatre incisives et perte osseuse, créant le défaut osseux 18 ; la Figure 9 montre la pièce 19 en matériau céramique 15 selon l'invention dont le corps 20 est venu combler le défaut osseux et les oeillets 22 ont été appliqués contre la paroi avant du maxillaire, permettant le passage de vis d'ostéosynthèse à travers les trous correspondants 22 ; et 20 - la Figure 10 montre la vue frontale du maxillaire après cicatrisation osseuse complète et mise en place des quatre implants dentaires sur lesquels ont été posées les nouvelles dents 24. Les Figures 11 et 12 sont des vues correspondant 25 aux Figures respectivement 3 et 4, mais avec un autre mode de réalisation des moyens de stabilisation de la pièce 11. Dans ce mode de réalisation, des trous traversants ou perçages 25 sont forés à travers la pièce 11 (deux perçages 25 dans l'exemple représenté) pour le 30 passage de la vis d'ostéosynthèse 26 (représentée sur les Figures 11 et 12) devant pénétrer dans l'os du patient délimité par le défaut osseux 10. A l'opposé, chaque perçage 25 s'évase selon une partie chanfreinée 27 pour le 3026937 13 logement de la tête de vis 28 correspondante. Le positionnement et l'orientation des axes des vis 26 sont choisis pour assurer une bonne stabilisation de la pièce 11 en vue d'une revascularisation réussie. 5 Si l'on se réfère à la Figure 13, on peut voir que la pièce 11 peut comporter deux types de « porosité », à savoir : - une partie principale lla dans laquelle le réseau tridimensionnel de canaux de revascularisation est formé 10 de canaux de section carrée par exemple de 250 à 600 pm +/- 200 pm de côté ; et - une partie de surface llb qui ne présente pas de réseau de revascularisation, donc sans canaux (avec seulement la microporosité) pour une meilleure résistance. 15 Comme indiqué plus haut, la partie lla pourrait présenter un réseau plus dense ou avec des sections de canaux plus grandes dans sa région de contact avec l'os du patient en vue d'une accélération de la revascularisation. Les Figures 14 et 15 montrent une pièce 11 20 conforme au second mode de réalisation qui comporte trois régions différentes quant à sa « porosité » : - une partie de coeur 11A dans laquelle le réseau tridimensionnel de canaux de revascularisation est formé de canaux de section carrée par exemple de 250-350 pm 25 +/- 200 pm de côté ; - une partie 11B destinée à venir en contact avec l'os du patient, dans laquelle le réseau tridimensionnel de canaux de vascularisation est plus dense ou est formé de canaux de section carrée de section plus grande que les 30 canaux de la partie 11A, par exemple de 400 à 600 pm +/- 200 pm de côté ; et - une partie 11C de surface et entourant les perçages 25 qui ne présente pas de réseau de revascularisation, donc 3026937 14 sans canaux (avec seulement la microporosité) pour une meilleure résistance. La structure selon l'invention peut être fabriquée selon tout procédé de fabrication couche par 5 couche de la matière céramique. A titre d'exemple de tels procédés, on peut citer le prototypage rapide, et notamment la stéréolithographie. Ce procédé est connu de l'homme du métier, et, pour en avoir une description détaillée, on se reportera aux 10 brevets US5496682 ou EP1472081. Brièvement, en stéréolithographie par voie pâteuse, on prépare une pâte ayant par exemple la composition suivante (en % de la masse totale) : 15 céramique 80 liant photopolymérisable 11,51 photoinitiateur 0,09 dispersant 1,1 plastifiant 7,3 20 La céramique est ici de l'hydroxyapatite ou la 13,- TCP ou un mélange des deux. Le liant photopolymérisable peut être une résine acrylate, telle que le diméthacrylate de bisphénol A di-éthoxylé ou le diacrylate de 1, 6 25 hexanediol. Le photoinitiateur sera choisi parmi les photoinitiateurs couramment utilisés dans la polymérisation des acrylates. On citera notamment le 2,2'-diméthoxy-2- phénylacétophénone et le 2-hydroxy-2-méthyl-1-phénylpropane-l-one. Le dispersant est avantageusement un ester 30 phosphorique. Comme plastifiant on peut choisir un ou plusieurs agents du groupe constitué par la famille des glycols (ex : le polyéthylène glycol), la famille des phtalates (ex : le dibutylphtalate), le glycérol. 3026937 15 Dans un appareil de stéréolithographie par voie pâteuse, on commence par étaler la pâte sur une plateforme pour former une première couche d'épaisseur uniforme. On irradie cette première couche par balayage laser selon le 5 motif défini pour la couche. La première couche de pâte est durcie par photopolymérisation de la pâte, sauf dans les zones correspondant aux canaux, qui ne sont pas irradiées par le laser. On étale ensuite une seconde couche de pâte sur la première couche durcie. On irradie cette seconde 10 couche par balayage laser selon le motif défini pour la couche. La seconde couche de pâte est donc durcie, par photopolymérisation de la pâte, sauf dans les zones correspondant aux canaux. On répète ces opérations pour former les étages suivants. 15 Chacune des couches formées a une épaisseur de 25 à 100 pm, notamment de 50 pm ; il va de soi que le nombre de couches dépend de la pièce fabriquée. Après photopolymérisation de la dernière couche, on nettoie la pièce à l'état cru ainsi formée pour éliminer 20 la composition non polymérisée. On soumet la pièce crue nettoyée à un traitement thermique (déliantage) puis à un frittage. Il est bien entendu que les modes de réalisations qui ont été décrit ci-dessus ont été donnés à titre 25 indicatif et non limitatif et que des modifications peuvent être apportées sans que l'on s'écarte pour autant du cadre de la présente invention. REVENDICATIONS1 - Bloc de synthèse destiné à combler un défaut osseux (10 ; 18) en surface d'un os, caractérisé par le fait qu'il est constitué par une pièce (11) en matériau céramique qui présente une forme lui permettant de venir remplir le défaut osseux (10 ; 18) et qui est apte à être stabilisée une fois mise en place dans ledit défaut osseux (10 ; 18), un réseau tridimensionnel de canaux communiquant entre eux étant formé au moins en partie dans ladite pièce (11) pour laisser passer les fluides et cellules permettant une revascularisation en vue de la croissance cellulaire une fois ladite pièce (11) en place dans le défaut osseux (10 ; 18), lesdits canaux débouchant sur chaque surface du défaut osseux (10 ; 18) en contact avec ladite pièce (11) une fois mise en place dans le défaut osseux (10 ; 18). 2 - Bloc de synthèse selon la revendication 1, caractérisé par le fait que le matériau céramique est un matériau céramique au moins en partie résorbable. 3 - Bloc de synthèse selon l'une des revendications 1 et 2, caractérisé par le fait que le matériau céramique est choisi parmi le phosphate tricalcique bêta ((3-TCP), l'hydroxyapatite et leurs mélanges en toutes proportions, étant en particulier composé, pour 100% en poids, de 40 % à 100 % en poids d'hydroxyapatite et de 60 % à 0 % en poids de 3,-TCP. 4 - Bloc de synthèse selon l'une des revendications 1 à 3, caractérisé par le fait que la pièce (11) en céramique porte extérieurement au moins un oeillet de stabilisation (13) destiné à venir s'appliquer contre la surface de l'os à restaurer, extérieurement audit défaut osseux (10 ; 18), ledit oeillet de stabilisation (13) ne comportant pas de canaux de revascularisation et étant 3026937 17 percé d'au moins un trou (14) pour le passage d'au moins une vis de stabilisation, et/ou que ladite pièce (11) en céramique est percée d'au moins un trou traversant (25), allant de la surface destinée à venir en contact avec l'os 5 délimitant ledit défaut osseux (10 ; 18) à la surface libre si l'on considère la position de la pièce (11) en place dans le défaut osseux (10 ; 18), en vue du passage d'au moins une vis de stabilisation (26), ladite pièce (11) ne comportant pas de canaux de revascularisation dans les 10 régions entourant ledit trou (25) au moins dans la partie voisine de ladite surface libre. 5 - Bloc de synthèse selon l'une des revendications 1 à 4, caractérisé par le fait que la pièce (11) ne comporte pas de canaux de revascularisation dans la 15 région de sa surface libre si l'on considère la position de la pièce (11) en place dans le défaut osseux (10 ; 18). 6 - Bloc de synthèse selon l'une des revendications 1 à 5, caractérisé par le fait que les canaux formant le système de revascularisation ont une 20 section carrée dont le côté est de 250 à 600 pm avec une tolérance de 200 pm. 7 - Bloc de synthèse selon l'une des revendications 1 à 6, caractérisé par le fait que les canaux formant le système de revascularisation ont une 25 section supérieure dans la région de la pièce (11) destinée à être en contact avec l'os délimitant le défaut osseux (10 ; 18), étant notamment des canaux de section carrée de 400 à 600 pm de côté avec une tolérance de 200pm, les canaux du coeur de la pièce étant des canaux de section 30 carrée de côté plus petit, ou la densité des canaux formant le système de revascularisation est supérieure dans la ou les régions de la pièce (11) destinées à être en contact avec le défaut osseux (10 ; 18). 3026937 18 8 - Bloc de synthèse selon l'une des revendications 1 à 7, caractérisée par le fait que le matériau céramique composant la pièce (11) a une microporosité intergranulaire de 5 à 30 % en volume, les 5 micropores ayant une dimension de 0,1 à 10 pm. 9 - Procédé de fabrication d'un bloc de synthèse tel que défini à l'une des revendications 1 à 8, caractérisé par le fait qu'il comporte les étapes suivantes : 10 on fait l'acquisition d'une image tridimensionnelle de l'os d'un patient présentant le défaut osseux (10 ; 18) que l'on veut combler ; on construit, par conception assistée par ordinateur, un modèle informatique du bloc de synthèse dont la forme 15 correspond au défaut osseux (10 ; 18), qui comporte les canaux de revascularisation et dont les dimensions sont légèrement plus grandes que ledit défaut osseux (10 ; 18) pour tenir compte du retrait de la céramique au cours de la fabrication du bloc de synthèse ; 20 on modifie ce modèle informatique de bloc de synthèse, par conception assistée par ordinateur, pour que puisse être assurée la stabilisation dudit bloc de synthèse dans ledit défaut osseux (10 ; 18) ; et on fabrique le bloc de synthèse recherché par 25 stéréolithographie ou impression 3D. 10 - Utilisation d'un bloc de synthèse tel que défini à l'une des revendications 1 à 8 ou fabriqué par le procédé tel que défini à la revendication 9 comme bloc dentaire destiné à combler un défaut osseux (10 ; 18) d'une 30 mandibule ou d'un maxillaire.